(57)【要約】【課題】室式コークス炉において、乾留不良域を含むコークスケーキが炉壁に存在する凹凸を通過する際の側面荷重を推定し、コークス押出し時の側面荷重を軽減する。【解決手段】種々の炭中温度で乾留された試験用コークスケーキを用いて、種々の大きさの凹凸を通過させる押出し負荷測定試験を実施し、炭中温度Ｔと見掛体積弾性率Ｋとの関係(a)を求め、正常な炭中温度で乾留された場合に対する、炭中温度Ｔで乾留された場合の炉壁側面荷重Ｆｗの乖離度Ｗと前記Ｋとの関係(b)を求め、コークス炉燃焼室の実測温度から炉幅方向中央部の炭中温度を推定し、炭中温度及びコークス炉炉壁の凹凸部の実測値と、前記(a)、(b)の関係から、コークスケーキが凹凸部を通過する際の炉壁側面荷重を推定する。また、推定された側面荷重が予め設定された炉壁煉瓦の耐力の基準値を下回るどうかを判定し、基準値を下回る乾留時間でコークスケーキを炭化室から押出すようにする。【選択図】図１
2010100729.tif 000002
【特許請求の範囲】
【請求項１】
（ａ）種々の炭中温度Ｔで乾留された試験用コークスケーキを用いて、炉壁に種々の高さを有する突起部、または、種々の深さを有するえぐれ部が様々な位置に形成されていることを想定した押出し負荷測定試験を実施し、コークスケーキが突起部またはえぐれ部を通過する際に最大となる側面荷重Ｆｗ（Ｔ）、コークスケーキが突起部またはえぐれ部を通過する前の体積Ｖ０および通過した後の体積Ｖを測定し、下記（１）式で定義される見掛体積弾性率Ｋ（Ｔ）と、炭中温度Ｔとの関係を求め、
（ｂ）正常な炭中温度Ｔ０で乾留された試験用コークスケーキが突起部またはえぐれ部を通過する際に最大となる側面荷重Ｆｗ０を基準値とし、その基準値に対する炭中温度Ｔで乾留された試験用コークスケーキが突起部またはえぐれ部を通過する際に最大となる側面荷重Ｆｗ（Ｔ）の下記（２）式で定義される乖離度Ｗ（Ｔ）と、見掛体積弾性率Ｋ（Ｔ）との関係を求め、
（ｃ）室式コークス炉の燃焼室炉長方向の実測温度から推定された炉長方向各位置における炭化室炉幅方向中央部の炭中温度、および、室式コークス炉の炭化室炉壁の炉長方向および炉高方向各位置における健全な煉瓦面に対する突起部高さまたはえぐれ部深さの実測値と、各位置における側面荷重の基準値Ｆｗ０と、前記（ａ）で求められた見掛体積弾性率Ｋ（Ｔ）と炭中温度Ｔとの関係、および、前記（ｂ）で求められた乖離度Ｗ（Ｔ）と見掛体積弾性率Ｋ（Ｔ）の関係から、コークス押出し時において、炭化室炉壁の炉長方向及び炉高方向の各位置における側面荷重Ｆ（Ｔ）を求める、
ことを特徴とする室式コークス炉におけるコークス押出し時の側面荷重の推定方法。
Ｋ（Ｔ）＝Ｆｗ（Ｔ）／（（Ｖ０−Ｖ）／Ｖ０）  ・・・（１）
Ｗ（Ｔ）＝（Ｆｗ（Ｔ）−Ｆｗ０）／Ｆｗ０      ・・・（２）
【請求項２】
前記見掛体積弾性率Ｋ（Ｔ）に代えて下記（３）式で定義される見掛体積圧縮率κ（Ｔ）を用いることを特徴とする請求項１に記載の室式コークス炉におけるコークス押出し時の側面荷重の推定方法。
κ（Ｔ）＝１／Ｋ（Ｔ）      ・・・（３）
【請求項３】
（ｄ）請求項１または請求項２に記載の側面荷重の推定方法によって求められた側面荷重の推定値が、炭化室炉壁の炉長方向及び炉高方向の各位置において予め設定された炉壁煉瓦の耐力の基準値を下回るかどうかを判定し、
（ｅ）炭化室炉壁の炉長方向及び炉高方向の１または２箇所以上に前記側面荷重の推定値が前記基準値を上回る箇所がある場合は、乾留時間を延長し、該側面荷重の推定値が前記基準値を下回る時点でコークスケーキを炭化室から押出し、前記側面荷重の推定値が前記基準値を下回る場合は、前記乾留時間を延長せずに、コークスケーキを炭化室から押出す、
ことを特徴とする室式コークス炉の操業方法。
【発明の詳細な説明】
【技術分野】
【０００１】
本発明は、例えば水平室式コークス炉のコークス押出し時において、炭化室の炉壁側面荷重を推定する方法及び推定された炉壁側面荷重に基づくコークス炉の操業方法に関するものであり、特に燃焼室の炉長方向の温度分布にバラツキのある場合に発生する未乾留領域を含むコークスケーキを押出す際の炉壁側面荷重を推定し、その増加を抑制するための操業方法に関するものである。
【背景技術】
【０００２】
近年のコークス炉操業では、コークス品質及び生産性の向上を狙って炭化室内の石炭の装入（充填）密度が上昇する方向にあり、コークスケーキを押出す際に、炭化室の側壁（炉壁）にかかる荷重が上昇する傾向にある。
また、建設されて３０年以上が経過して炉体の老朽化が進展しているコークス炉も増えており、コークス炉炭化室の炉壁煉瓦の損耗や欠損による減肉や煉瓦の脆化、煉瓦目地（接合部分）で発生した亀裂拡大などの要因により炉壁耐力が低下し補修の必要性が高まっていると同時に、コークス押出し時に炉壁耐力の低下による炉壁煉瓦の破孔等のトラブルが発生する恐れも高くなっている。
【０００３】
コークス押出し時に炉壁煉瓦の破孔が発生し、それに気づかずに次の装入を行うと、炉壁煉瓦が燃焼室側に脱落した後に生じた貫通孔を通じて炭化室側から燃焼室側に石炭が流入し、排気用の煙突から黒煙が発生したり、ガスポートを閉塞させて燃焼不良を起こし、乾留不良といった操業上のトラブルを誘発する。
このため、炉壁煉瓦の破孔が発生した場合は、当該炭化室への石炭装入を休止し、炉壁の破孔部分の補修を行う必要が生じるため、コークスの生産性を低下させることとなる。
【０００４】
一方、老朽化が進展したコークス炉の炭化室では、その炉壁にカーボンが付着して突起部（凸部）が形成されたり、炉壁煉瓦が欠損してえぐれ部（凹部）が形成されたりしている場合が多く認められ、炉壁表面の凹凸の度合いが増加している。突起部（凸部）またはえぐれ部（凹部）をコークスケーキが通過する際、突起部（凸部）では押出し機ラム側の斜面から、えぐれ部（凹部）ではコークガイド車側の斜面から、それぞれ反力を受け、この反力に相当する側面荷重が炉壁に作用する。
コークス押出し時に炭化室の炉壁の特定箇所に作用する側面荷重が過度に増加し、当該箇所での側面荷重が炉壁耐力を上回った場合に炉壁の破孔が発生することとなる。
【０００５】
このような状況から、炭化室から乾留後のコークスケーキを押出すのに必要な力や炉壁に作用する荷重を事前に評価（推定）し、炉壁に過度の荷重が付加されないようにすることがより一層重要になっており、本発明者らも、先に、炉壁に凹凸が形成されている場合を想定したコークス押出し負荷や側面荷重の測定試験の実施ができる装置と、その装置を用いたコークス押出し負荷の評価方法について特許出願している（特許文献１、２参照）。
【０００６】
一方、長期稼動のコークス炉では、使用年数の増加につれて、燃焼室内に燃焼ガスを吹き込むガスポートが石炭粉の蓄積などの様々な理由により閉塞しやすくなり、炉長方向に例えば３０室前後存在する燃焼室の多くで燃焼不良が発生している。炭化室内の石炭は、両側炉壁を介して隣接する燃焼室からの燃焼熱の伝熱により炭化室の両側炉壁から炉幅方向中央に向かって加熱される。このため、燃焼室の炉長方向の特定箇所で燃焼不良が発生すると、その箇所での炭化室内での炉幅方向への伝熱量が低下し、石炭の昇温が遅れるため、コークス押出し時に、コークスケーキの炉幅方向中央部付近に乾留不良が発生する。
【０００７】
石炭は加熱されて温度が上昇するにつれて、順次、粉炭層、軟化溶融層、セミコークス層、コークス層と変化するため、炭化室の炉幅方向中央部付近で発生する乾留不良領域は、燃焼室の燃焼不良による昇温遅れの程度によりその存在割合は変わるものの、主として粉炭層、軟化溶融層、および、セミコークス層の混合層として存在していると考えられる。
これらの乾留不良領域は、正常に乾留されたコークス層に比べて圧縮挙動が異なり、また、正常乾留コークスで得られる炉幅方向の収縮が少ないため、乾留不良領域を含むコークスケーキを押出す場合は、正常に乾留されたコークスケーキに比べて余分に押力が必要となる。その結果、炉壁側面荷重が高くなるため、炉壁面に破孔が発生したりする等、炉体に大きなダメージを与える危険性が高くなる。
【０００８】
したがって、コークスケーキを炭化室から押出す際の炉壁に作用する荷重をより精度よく評価して、押し詰まり等のコークス押出しトラブルの発生を抑制するとともに、炉体に大きなダメージを与えないようにするには、炉壁に存在する凹凸ばかりでなく、コークスケーキが乾留不良領域を含む場合も考慮して、炉壁側面荷重を評価（推定）する必要があるが、従来、乾留不良領域を含むコークスケーキを押出す時の炉壁側面荷重を精度良く推定するための方法については、十分な検討がなされていなかった。
【０００９】
【特許文献１】特開２００８−２０８３３７号公報
【特許文献２】特願２００８−００３３８４号
【発明の開示】
【発明が解決しようとする課題】
【００１０】
そこで、本発明は、室式コークス炉において、乾留不良領域を含むコークスケーキが炉壁に存在する突起部（凸部）またはえぐれ部（凹部）を通過する際に最大となる炉壁側面荷重を推定し、コークス押出の最適なタイミングを決定することにより、コークス押出し時の炉壁側面荷重を軽減し、コークス押し詰まりや炉壁煉瓦の破孔等のトラブルの発生を防止できる方法を提供することを課題とする。
【課題を解決するための手段】
【００１１】
コークスケーキが乾留不良領域を含んでいる場合、乾留不良領域は、主として、粉炭層、軟化溶融層、セミコークス層、および、コークス層の何れか、または、これらの混合層と考えられるから、正常に乾留されたコークスケーキに比べてその見掛体積弾性率あるいは見掛体積圧縮率が異なっているものと考えられる。
本発明者らは、乾留後のコークスケーキの見掛体積弾性率あるいは見掛体積圧縮率と、炉壁面に存在する突起部（凸部）またはえぐれ部（凹部）をコークスケーキが通過する際の炉壁側面荷重との間の関係を実験的に調査した結果、両者の間には一定の関係があることを見出した。
そして、コークス炉燃焼室の炉長方向の特定箇所における温度から伝熱モデル計算により乾留後のコークスケーキの見掛体積弾性率あるいは見掛体積圧縮率を推定して、その値から実際のコークス押出し負荷を推定することにより、上記課題を解決できることを見出した。
【００１２】
そのような本発明の要旨は以下のとおりである。
（１）（ａ）種々の炭中温度Ｔで乾留された試験用コークスケーキを用いて、炉壁に種々の高さを有する突起部、または、種々の深さを有するえぐれ部が様々な位置に形成されていることを想定した押出し負荷測定試験を実施し、コークスケーキが突起部またはえぐれ部を通過する際に最大となる側面荷重Ｆｗ（Ｔ）、コークスケーキが突起部またはえぐれ部を通過する前の体積Ｖ０および通過した後の体積Ｖを測定し、下記（１式）で定義される見掛体積弾性率Ｋ（Ｔ）と、炭中温度Ｔとの関係を求め、
（ｂ）正常な炭中温度Ｔ０で乾留された試験用コークスケーキが突起部またはえぐれ部を通過する際に最大となる側面荷重Ｆｗ０を基準値とし、その基準値に対する炭中温度Ｔで乾留された試験用コークスケーキが突起部またはえぐれ部を通過する際に最大となる側面荷重Ｆｗ（Ｔ）の下記（２式）で定義される乖離度Ｗ（Ｔ）と、見掛体積弾性率Ｋ（Ｔ）との関係を求め、
（ｃ）室式コークス炉の燃焼室炉長方向の実測温度から推定された炉長方向各位置における炭化室炉幅方向中央部の炭中温度、および、室式コークス炉の炭化室炉壁の炉長方向および炉高方向各位置における健全な煉瓦面に対する突起部高さまたはえぐれ部深さの実測値と、各位置における側面荷重の基準値Ｆｗ０と、前記（ａ）で求められた見掛体積弾性率Ｋ（Ｔ）と炭中温度Ｔとの関係、および、前記（ｂ）で求められた乖離度Ｗ（Ｔ）と見掛体積弾性率Ｋ（Ｔ）の関係から、コークス押出し時において、炭化室炉壁の炉長方向及び炉高方向の各位置における側面荷重Ｆ（Ｔ）を推定する、
ことを特徴とする室式コークス炉におけるコークス押出し時の側面荷重の推定方法。
Ｋ（Ｔ）＝Ｆｗ（Ｔ）／（（Ｖ０−Ｖ）／Ｖ０）  ・・・（１式）
Ｗ（Ｔ）＝（Ｆｗ（Ｔ）−Ｆｗ０）／Ｆｗ０      ・・・（２式）
（２）前記見掛体積弾性率Ｋ（Ｔ）に代えて下記（３）式で定義される見掛体積圧縮率κ（Ｔ）を用いることを特徴とする上記（１）に記載の室式コークス炉におけるコークス押出し時の側面荷重の推定方法。
κ（Ｔ）＝１／Ｋ（Ｔ）      ・・・（３式）
【００１３】
（３）（ｄ）上記（１）または（２）に記載の側面荷重の推定方法によって求められた側面荷重の推定値が、炭化室炉壁の炉長方向及び炉高方向の各位置において予め設定された炉壁煉瓦の耐力の基準値を下回るかどうかを判定し、
（ｅ）炭化室炉壁の炉長方向及び炉高方向の１または２箇所以上に前記側面荷重の推定値が前記基準値を上回る箇所がある場合は、乾留時間を延長し、該側面荷重の推定値が前記基準値を下回る時点でコークスケーキを炭化室から押出し、前記側面荷重の推定値が前記基準値を下回る場合は、前記乾留時間を延長せずに、コークスケーキを炭化室から押出す、ことを特徴とする室式コークス炉の操業方法。
【発明の効果】
【００１４】
本発明によれば、室式コークス炉の炭化室からコークスケーキを押出す場合において、乾留不良領域を含むコークスケーキが炉壁に存在する突起部（凸部）またはえぐれ部（凹部）を通過する際に最大となる炉壁側面荷重を高精度に推定することができ、その推定値に基づいてコークスケーキの最適な押出し時期を高精度に推定することができるので、コークス押出し時の炉壁側面荷重を軽減し、炉壁煉瓦破孔等のトラブル発生を防止できる。
その結果、炭化室炉壁及び炉体に対するダメージが低減され、炉体寿命の延長を図ることができるだけでなく、コークス炉の操業が安定化して押し詰め等のトラブルが減少するため、コークスの生産性向上を図ることができる。
【発明を実施するための最良の形態】
【００１５】
前記のように、コークス炉の炉長方向に例えば３０室前後存在する燃焼室の一部に燃焼不良箇所があり、通常の温度レベルより低い箇所が生じると、その箇所の炭化室内の石炭に昇温遅れが発生するため、コークス押出し時に炉幅方向中央部付近にいわゆる乾留不良（未乾留）領域を含むコークスケーキを押出すことになる。
【００１６】
乾留不良領域を含むコークスケーキを押出す場合は、正常に乾留されたコークスケーキに比べて炉壁側面荷重が高くなることが予想される。その理由としては、乾留不良領域を含むコークスケーキは、再固化温度以降で発生する炉幅方向の熱収縮（水平焼減り）が十分に進行しないため、コークス押出し時に、コークス塊と炉壁間の隙間や炉幅方向中心部の隙間が正常乾留時に比べて少ないためと考えられる。
【００１７】
そこで、本発明者らは、炉壁面に存在する凹凸部位をコークスケーキが通過する場合には、コークスケーキが炉幅方向に変形し易い（圧縮され易い）ほど凹凸部位を通過する際の炉壁側面荷重が小さくなると考えられるので、コークスケーキに未乾留領域を含む場合のコークス押出し負荷は、コークスケーキの見掛体積弾性率と密接な関係にあると考え、正常に乾留されたコークスケーキを押出す際の炉壁側面荷重と、乾留不良領域を含むコークスケーキを押出す際の炉壁側面荷重の差が、見掛体積弾性率とどのように関連するかを調べた。
【００１８】
なお、以下は、コークスケーキの見掛体積弾性率について説明するが、見掛体積弾性率は、（１／見掛体積圧縮率）と定義されるものであり、見掛体積圧縮率でも同様に取り扱うことができる。
また、「見掛」を付して表記したのは、通常、弾性率（または圧縮率）は、均一な物質について定められるのに対して、前述のごとく乾留不良域は、粉炭層、軟化溶融層、セミコークス層、および、コークス層の何れか、または、これらの混合層と考えられ、このように多種の層で構成された乾留不良域を、単一層の物質と区別するためである。
【００１９】
本発明者らは、小型電気乾留炉を用いて、石炭の炉幅方向中心部の到達温度（以下、単に炭中温度という場合もある）が種々異なる条件で乾留して試験用コークスケーキを製造し、特許文献１に示されるような押出し負荷測定試験装置（図３及び図５にその概略を示す）を用いて、これらの異なる炭中温度Ｔで乾留して得られた試験用コークスケーキの押出し負荷及び側面荷重の測定試験を実施した。
【００２０】
図３（ａ）に示されるように、一方の側面パネル２に、健全な煉瓦面に対して高さ（厚み）ｈの突起６を取り付けた押出し負荷測定試験装置に、異なる炭中温度Ｔで乾留して得られた試験用コークスケーキ１をセットし、押圧し方向からの力Ｆｐ（Ｔ）と、その反対側からの反力Ｆｒ（Ｔ）を作用させながら、図３（ｂ）に示されるように、突起６の手前側のコークス塊が突起６のテラス面７に乗り上げるまで押出し、そのときの突起６のテラス面７に作用する側面荷重Ｆｗ（Ｔ）を求めた。
【００２１】
また、試験用コークスケーキのＬｃの範囲について、突起６のテラス面７に乗り上げる前のコークスケーキの体積Ｖ０と突起６のテラス面７に乗り上げた後のコークスケーキの体積Ｖ（＝Ｖ０−ΔＶ）を測定し、コークスケーキの見掛体積弾性率Ｋ（Ｔ）（Ｐａ）を下式によって求めた。
Ｋ（Ｔ）＝Ｆｗ（Ｔ）／（ΔＶ／Ｖ０）
図１に、この結果得られた、異なる炭中温度Ｔで乾留したコークスケーキに対する炭中温度Ｔと見掛体積弾性率Ｋ（Ｔ）との関係を示す。
【００２２】
なお、炉壁面に存在するえぐれ部を想定する場合には、図５（ａ）、（ｂ）に示すように、一方の側面パネル２として、健全な煉瓦面に対して深さｄのえぐれ９が形成されたパネルを用いて、突起６が取り付けられている場合と同様のコークスケーキの押出し負荷測定試験を実施し、えぐれ部内に存在するコークス塊が、えぐれ部斜面１１を登坂し、えぐれ部出側の平滑面１０に乗り上げるまで押出し、そのときの乗り上げに必要な力ΔＦ（Ｔ）と、えぐれ部出側の平滑面１０に作用する側面荷重Ｆｗ（Ｔ）と、乗り上げ前後のコークスケーキの体積Ｖ０、Ｖを測定し、炉壁面にえぐれ部が存在する場合の炭中温度Ｔと見掛体積弾性率Ｋ（Ｔ）との関係を求めることができる。
【００２３】
次に、通常の正常な乾留到達温度（Ｔ０＝９８０℃）まで昇温（乾留）して得られた試験用コークスケーキを用いて測定した突起部（凸部）又はえぐれ部（凹部）を通過する際の最大側面荷重Ｆｗ０を基準値として、種々の異なる炭中温度Ｔまで昇温（乾留）して得られた試験用コークスケーキを用いて測定した突起部又はえぐれ部を通過する際の最大側面荷重Ｆｗ（Ｔ）の乖離度Ｗ（Ｔ）を下記式に基づいて求めた。
Ｗ（Ｔ）＝（Ｆｗ（Ｔ）−Ｆｗ０）／Ｆｗ０
【００２４】
図２に、このようにして得られた、種々の異なる炭中温度Ｔまで昇温（乾留）して得た試験用コークスケーキの見掛体積弾性率Ｋ（Ｔ）と乖離度Ｗ（Ｔ）との関係を示す。
なお、図２でカッコ内の温度は、小型電気乾留炉を用いて石炭を乾留して試験用コークスケーキを製造する際に、熱電対で実測した乾留終了時点での装入炭の炉幅方向中央部の到達温度（炭中温度）を示している。正常乾留の炭中温度Ｔ０は９８０℃である。
図２に示されるように、異なる炭中温度Ｔで乾留して得られたコークスケーキの見掛体積弾性率Ｋ（Ｔ）と乖離度Ｗ（Ｔ）との間には、良好な対応関係が認められる。
【００２５】
以上の結果より、炭中温度Ｔが分かれば、見掛体積弾性率Ｋ（Ｔ）を介して正常な乾留温度で乾留されたコークスケーキが炉壁に及ぼす側面荷重からの乖離度Ｗ（Ｔ）が分かることになる。
【００２６】
したがって、実コークス炉で使用する装入炭毎に、試験用コークスケーキの異なる炭中温度条件、および、異なる突起部（凸部）高さまたはえぐれ部（凹部）深さの条件で押出し負荷測定試験を行うことにより、図１に示すような炭中温度Ｔと見掛体積弾性率Ｋ（Ｔ）の関係、及び、図２に示すような、突起部又はえぐれ部を通過する際に最大となる側面荷重Ｆｗ（Ｔ）の乖離度Ｗ（Ｔ）と見掛体積弾性率Ｋ（Ｔ）の関係をそれぞれの条件毎に求めておけば、実コークス炉の炭化室炉壁の凹凸測定情報から得られる突起部（凸部）高さ又はえぐれ部（凹部）深さの値と、各燃焼室の炉長方向の実測温度から算出される炭中温度（炉幅方向中央部の到達温度）と、正常な乾留温度で乾留されたコークスケーキが炉壁に及ぼす側面荷重の基準値とを基に、実コークス炉におけるコークス押出し時の突起部又はえぐれ部を通過する際に最大となる側面荷重を推定することができ、これらからコークス押出し時にコークスケーキ内に乾留不良域を含む場合の側面荷重を推定することができる。
そして、コークス押出し時の側面荷重の推定値が、コークス炉炭化室炉壁の炉長方向及び炉高方向の各位置において予め設定された炉壁煉瓦の耐力の基準値（管理値）を上回る場合には、事前にコークス押出し負荷低減のための操業アクションを行うことができ、コークス押出し時の炉壁破孔発生などの操業トラブルを回避することができる。
【００２７】
本発明は、以上のような実験的な検討に基づいてなされたものであり、以下、本発明の実施の形態について更に説明する。
まず、（ａ）、（ｂ）の段階を実施し、（ａ）コークスケーキの炭中温度Ｔと見掛体積弾性率Ｋ（Ｔ）との関係（図１）、及び、（ｂ）突起部又はえぐれ部を通過する際に最大となる炉壁側面荷重Ｆｗ（Ｔ）の基準値からの乖離度Ｗ（Ｔ）と見掛体積弾性率Ｋ（Ｔ）との関係（図２）を求める。
【００２８】
（ａ）の段階では、以下の（ａ１）〜（ａ３）のように実施する。
（ａ１）小型電気乾留炉のような試験炉を用いて、装入炭を正常乾留域から未乾留域にわたる炭中温度（３８５℃、５００℃、６００℃、８５０℃、９８０℃）で乾留して試験用コークスケーキ（概略寸法：長さ６１０×高さ３７０×幅４３０ｍｍ）を準備する。
【００２９】
（ａ２）前記試験用コークスケーキに対し、炉壁に相当する一方の側壁に突起部（凸部）又はえぐれ部（凹部）が形成された押出し負荷測定試験装置を用いて、異なる突起部高さ又はえぐれ部深さの条件、及び、突起部またはえぐれ部の形成されている炭化室炉長方向及び炉高方向の異なる位置の条件でコークス押出し試験を実施し、コークスケーキが突起部又はえぐれ部を通過する際に突起部テラス面またはえぐれ部後方煉瓦面に作用し、最大となる炉壁側面荷重Ｆｗ（Ｔ）と、試験用コークスケーキが突起部又はえぐれ部を通過する前のコ−クスケーキ体積Ｖ０、通過した後のコ−クスケーキ体積Ｖ（＝Ｖ０−ΔＶ）、及び、通過した前後のコ−クスケーキ体積変化量ΔＶを測定する。
【００３０】
コークス押出し負荷測定の一例として、試験装置とその装置を用いた試験方法の概略を図３及び図５に示す。
この装置では、試験用コークスケーキ１の前後に押出し側と受け側の当て板４、５を配置し、それぞれの当て板を油圧ジャッキに接続して、試験用コークスケーキ１に対し押出し力Ｆｐと、炭化室炉長方向の想定位置に応じた一定の反力Ｆｒを加えながら、試験用コークスケーキを押出すようになっており、また、コークスケーキ１の両側面には、実コークス炉の炭化室炉壁に相当する左右の側面パネル２、３を油圧ジャッキを介して保持するようになっている。
【００３１】
ここで、押出し力に対して反力を付加するのは、実コークス炉では炭化室のＰＳ（押出し機側）からＣＳ（コークガイド車側）に行くにしたがって、炉長方向にコークスケーキ内を伝達する力（または、圧力）が減少するため、この炉長方向の位置の違いによる力（または、圧力）の違いを擬似的に再現するためである。
【００３２】
当て板４、５と側面パネル２、３の外側にはロードセル（荷重変換器）を複数個設置し、押出し荷重Ｆｐと受け側荷重Ｆｒを測定するとともに、押出し時にコークスケーキから側面パネル２、３に作用する側面荷重Ｆｗを測定する。
【００３３】
炉壁に突起部が存在する場合を想定したコークス押出し負荷測定試験を実施するには、図３に示すように、入側にテーパーが付された突起６を側面パネル２に設ける。突起形状は、コークス炉における実態を反映させて、厚み：０〜５０ｍｍ、斜面：１８０ｍｍ、テラス面：２２０〜４４０ｍｍのものが用いられる。コークスケーキ１の上部には、錘を積載して、突起の炉高方向の想定位置を調整できるようにする。
また、炉壁にえぐれ部が存在する場合を想定した試験を実施するには、図５に示すように、入側と出側にテーパーが付されたえぐれ９を側面パネル２に設ける。
【００３４】
図４に、図３に示した装置を用いて押出し試験を実施し、その結果得えられた押出し中の負荷プロファイルの一例を示す。
コークスケーキの押出し開始後、押出し側と受け側の荷重Ｆｐ、Ｆｒが増加し、受け側の反力が油圧ジャッキのシリンダの設定値（約１．９ｔｏｎｆ）に到達した後はほぼ一定値を維持して推移する。押出し側油圧ジャッキのシリンダヘッドの移動距離が１２０〜１３０ｍｍ以降では、コークスケーキ１が突起の斜面８を登坂しはじめ、左右の側面荷重が増加し出す。さらに押出しが進み、コークスケーキが突起テラス面７と押出し方向左側の側面パネル３で構成される炉幅狭小部に侵入していくと、押出し荷重と両側側面荷重はさらに増加する。押出し距離（シリンダヘッドの移動距離）が５００ｍｍでは、コークスケーキのほぼ全体がテラス面に乗り上げるため押出し荷重Ｆｐと側面荷重Ｆｗがともに最大になる。
この最大値から、コークスケーキが突起部を通過する（乗り越える）のに必要な押出し力ΔＦ（＝Ｆｐ−Ｆｒ）及び側面荷重Ｆｗを得ることができる。
【００３５】
（ａ３）炭中温度Ｔが異なる各試験用コークスケーキの押出し負荷測定試験後、炭中温度Ｔが異なる各試験用コークスケーキが突起部またはえぐれ部を通過する前後、つまり、Ｌｃの範囲のコークスケーキの押出し前の体積Ｖ０と押出し後の体積Ｖの測定値、及びその体積の変化量ΔＶ（＝Ｖ０−Ｖ）を求める。
ここで、試験用コークスケーキが突起部またはえぐれ部を通過するとは、図３に示した突起部については、突起部よりも手前（図３では上側）にあるコークスケーキが突起部斜面８を登坂し、さらに突起部テラス面７に乗り上げた状態を、または、図５に示したえぐれ部については、えぐれ部で生成したコークスケーキがえぐれ部出側の斜面１１を登坂し、さらにえぐれ部出側の平滑面１０に乗り上げた状態をそれぞれ意味する。
【００３６】
また、試験用コークスケーキが突起部を通過する（乗り越える）際に最大となる側面荷重から、試験用コークスケーキが突起部テラス面またはえぐれ部後方煉瓦面にかかる側面荷重Ｆｗ（Ｔ）を求め、その見掛体積弾性率Ｋ（Ｔ）を下式によって求める。
Ｋ（Ｔ）＝１／κ（Ｔ）                  （κは体積圧縮率）
＝Ｆｗ（Ｔ）／（ΔＶ／Ｖ０）
このようにして、コークスケーキの見掛体積弾性率Ｋ（Ｔ）と炭中温度Ｔとの関係（図１）が求められる。
【００３７】
（ｂ）正常な乾留（炭中温度９８０℃）で得られたコークスケーキが突起部またはえぐれ部を通過する際に最大となる側面荷重Ｆｗ０を基準とし、その基準に対する炭中温度Ｔで乾留した未乾留領域を含むコークスケーキが突起部またはえぐれ部を通過する際に最大となる側面荷重Ｆｗ（Ｔ）の乖離度Ｗ（Ｔ）を次式により求める。
Ｗ（Ｔ）＝（Ｆｗ（Ｔ）−Ｆｗ０）／Ｆｗ０
そして、前記（ａ）の段階で求めた炭中温度Ｔと見掛体積弾性率Ｋ（Ｔ）との関係を用いて、コークスケーキが突起部またはえぐれ部を通過する際に最大となるＦｗ（Ｔ）の乖離度Ｗ（Ｔ）と見掛体積弾性率Ｋ（Ｔ）との関係（図２）を求める。
【００３８】
以上のようにして得られた結果の一例を、図１及び２に示す。図１から特に乾留時の炭中温度（乾留終了時における装入炭の炉幅方向中央部の到達温度）が概ね５５０℃〜９００℃の間では、コークスケーキの見掛体積弾性率Ｋ（Ｔ）の値が正常乾留コークスの値（図１中に点線で表示）以上となり、試験用コークスケーキが突起部またはえぐれ部を通過する際に最大となる側面荷重Ｆｗ（Ｔ）の基準値との乖離度Ｗ（Ｔ）の値が正常乾留コークスの値より高くなって、突起部またはえぐれ部での側面荷重が正常乾留時に比べて増加することが示されている。
【００３９】
また、図１、２で得られたデータからそれぞれの関係を近似式で表しておけば、炭中温度から、見掛体積弾性率及び乖離度を計算によっても求めることができる。図１、２には、得られた近似式の例を付記した。
【００４０】
次に、（ｃ）の段階を実施し、（ａ）、（ｂ）の段階で求められた試験用コークスケーキの炭中温度Ｔとコークスケーキの見掛体積弾性率Ｋ（Ｔ）の関係と、試験用コークスケーキが突起部またはえぐれ部を通過する際に最大となる側面荷重Ｆｗ（Ｔ）の乖離度Ｗ（Ｔ）とコークスケーキの見掛体積弾性率Ｋ（Ｔ）との間の関係と、基準となる側面荷重Ｆw０とから、コークス押出し時の炉壁側面荷重を推定する。
【００４１】
（ｃ）室式コークス炉の燃焼室は、炭化室の炉長方向に沿って細分された多数のフリュー（燃焼室）からなっており、各フリューで燃焼料ガスを燃焼させ、珪石煉瓦の炉壁を介して炭化室の石炭を加熱（乾留）している。燃焼室では、炉体煉瓦内に埋設された温度計により常時、あるいは、放射温度計などを用いて定期的に各フリューの温度を実測して、炉長方向の温度分布が最適になるように、必要に応じて燃料ガス量や空気量を調整して燃焼状態が管理される（燃焼管理）。これにより、炭化室の炉長方向の温度分布を所定パターン（通常は押出し機側からコークガイド車側に所定の勾配を有する温度分布とする)になるようにしている。
【００４２】
そのような実コークス炉でのコークス炉燃焼室の各フリューの実測温度（炉長方向温度分布）から、各フリュー（炉長方向各位置）に隣接する炭化室での炉幅方向の炭中温度分布をそれぞれ推定する。
炉長方向各位置における炭化室の炭中温度Ｔは、当該燃焼室フリューの温度実測値から、コークス炉の炉体条件（炉壁煉瓦の厚み、熱伝導率、等）及び石炭装入条件（装入嵩密度、水分、等）等を用いて伝熱モデルによる計算を行って算出することができる（例えば、富士製鐵技報，１７（１９６８年），３５３頁参照）。
【００４３】
炉長方向各位置における炭化室の炭中温度Ｔが求められると、前記（ａ）、（ｂ）の段階で求められた試験用コークスケーキの炭中温度Ｔと見掛体積弾性率Ｋ（Ｔ）の関係（図１）、及び、試験用コークスケーキが突起部またはえぐれ部を通過する際に最大となる側面荷重Ｆｗ（Ｔ）の乖離度と見掛体積弾性率Ｋ（Ｔ）との関係（図２）から、試験用コークスケーキが突起部またはえぐれ部を通過する際に最大となる側面荷重Ｆｗ（Ｔ）の乖離度Ｗ（Ｔ）が求められる。
そして、小型電気乾留炉で正常に乾留（炭中温度Ｔo：９８０℃）して製造した試験用コークスケーキを用いて押出し負荷測定試験を行い、試験用コークスケーキが突起部またはえぐれ部を通過する際に最大となる側面荷重を基準として、炉長方向各位置における各炭中温度Ｔで乾留されたコークスケーキが当該位置の炉壁に突起部またはえぐれ部があった場合に突起部またはえぐれ部を通過する際に最大となる側面荷重を推定する。
【００４４】
実コークス炉の炉壁の突起部またはえぐれ部の状態については、例えば、特開２００８−２０１９９３号公報によって、炭化室炉壁の形状を炉壁面の炉長方向及び炉高方向、炉壁面の厚み方向を３次元的に測定し、炉壁面に存在する凹凸部（突起部またはえぐれ部）の位置やその形状データを定量的に把握する方法が提案されている。このような方法をコークスケーキ押出し後の空窯状態の炭化室に適用すれば、長期間の使用により老朽化が進展した実コークス炉の炭化室炉壁面の炉長方向及び炉高方向（２次元）における凹凸情報（凸部における健全な煉瓦表面（基準）からの高さ、凹部における健全な煉瓦表面（基準）からの深さ）を、定期的に得ることができる。
【００４５】
さらに、上述のとおり、実コークス炉の炭化室炉長方向の炭中温度は、燃焼管理のための燃焼室各フリュー温度の実測値を基に伝熱モデルにより計算することで得られる。
なお、この際、実コークス炉での燃焼室の各フリュー温度を炉高方向にも測定することにより、それらの各測定点に対応した位置でのコークス炉炭化室の炭中温度を伝熱モデルにより計算することができることは言うまでもない。
【００４６】
コークスケーキが炭化室炉壁の突起部またはえぐれ部（凹凸部）を通過する際に最大となる側面荷重は、凹凸部の厚みまたは深さや凹凸部の炉長方向や炉高方向の存在位置によって変化する。
このため、上記のコークスケーキの押出し負荷測定試験を、突起の厚み、反力の大きさ（炭化室炉長方向の凹凸の存在位置を考慮）、コークスケーキ上部に乗せる錘の量（炭化室炉高方向の凹凸の存在位置を考慮）を種々変化させて実施して、それぞれの条件毎に、図１、２に示される関係を求めておけば、炉壁に存在する凹凸部の位置や形状のデータから、個々の凹凸部による炉壁側面荷重をより正確に推定することができる。
【００４７】
したがって、実コークス炉で使用する装入炭毎に、小型電気乾留炉ならびに突起部（凸部）またはえぐれ部（凹部）を有する側面パネルを備えた押出し負荷測定試験装置を用いて、試験用コークスケーキの炭中温度Ｔ条件、及び、突起部（凸部）における健全な煉瓦表面からの高さの条件、または、えぐれ部（凹部）における健全な煉瓦表面からの深さの条件を様々に変えて、試験用コークスケーキの押出し負荷測定試験を行い、予め試験用コークスケーキの炭中温度Ｔと見掛体積弾性率Ｋ（Ｔ）の関係（図１）、及び、試験用コークスケーキが突起部またはえぐれ部を通過する際に最大となる側面荷重Ｆｗ（Ｔ）の乖離度Ｗ（Ｔ）と見掛体積弾性率Ｋ（Ｔ）の関係（図２）を求め、これらの関係に基づいて、実コークス炉の炭化室炉壁の炉長方向及び炉高方向における凸部高さ及び凹部深さの実測値と、燃焼室の各フリュー温度実測値（炉長方向温度分布実測値）から伝熱モデルによる計算で求められる炭化室の炉長方向各位置におけるコークスケーキの炭中温度Ｔと、正常に乾留したコークスケーキによる側面荷重の基準値とから、実コークス炉の炭化室炉壁の炉長方向及び炉高方向各位置に存在する突起部またはえぐれ部を通過する際に最大となる側面荷重Fｗ（T）を求めることができる。
【００４８】
以上のように（ｃ）の段階で実コークス炉における最大側面荷重の推定値を求めた後、更に、（ｄ）、（ｅ）の段階を実施し、炭化室炉壁の炉長方向及び炉高方向の各位置において予め設定された炉壁煉瓦の耐力の基準値より低くなる最適なコークス押出しタイミングを決定し、コークス押出し時の炉壁側面荷重増加による炉壁破孔などの操業トラブルを回避し、炉壁側面荷重低減によりコークス炉の炭化室炉壁に過度の負荷がかからないように操業する。
【００４９】
（ｄ）上記（ｃ）の段階で推定された、実コークス炉における炭化室炉壁の炉長方向及び炉高方向各位置での最大となるコークス押出し時の炉壁側面荷重が、例えば、炉壁破孔が発生しない許容値として炭化室炉壁の炉長方向及び炉高方向の各位置において予め設定された炉壁煉瓦の耐力の基準値を下回るかどうかを判定する。
【００５０】
（ｅ）上記（ｄ）の段階での判定の結果、推定炭化室炉壁の炉長方向及び炉高方向の１または２箇所以上に前記側面荷重の推定値が前記基準値を上回る箇所がある場合は、炉幅方向のコークスケーキの収縮による炉壁とコークス塊間の隙間を増加させるために、更に乾留時間（特に火落ち時点から押出し時までの置き時間）を延長して、再度（ｃ）及び（ｄ）の段階を実行して、炉壁側面荷重の推定値が前記基準値を下回った時点でコークスケーキを炭化室から押出すようにする。
一方、前記炉壁側面荷重の推定値が前記基準値を下回る場合は、前記乾留時間を延長せずに、コークスケーキを炭化室から押出せばよい。
【００５１】
なお、上記のように前記乾留時間を延長するかどうかを判断する際、炭化室内の複数箇所で側面荷重の推定値が前記基準値（管理値）を上回っているような場合は、当該箇所の全てにおいて、推定値が基準値を下回るまで前記乾留時間を延長するのが妥当である。
【００５２】
以上説明したように、本発明では、乾留不良領域を含むコークスケーキを押出す場合の炉壁側面荷重を高精度に推定することができる。その結果、コークス押出し時にコークスケーキ内に乾留不良域が含まれる場合でも、炉壁側面荷重の推定値を基に予め必要な操業アクションをとり、最適な押出し時期を決定することができ、炉壁側面荷重を軽減し、炉壁煉瓦の破孔や炉壁損壊、コークス押し詰まり等の操業上のトラブルを防止できる。よって、コークス炉の操業安定化と炉体寿命の延長が図れる他、トラブル発生による操業停止時間が減るので、コークス生産量が増加するといった相乗効果も得られる。
【図面の簡単な説明】
【００５３】
【図１】コークス押出し負荷測定試験によって得られた、炭中温度Ｔとコークスケーキの見掛体積弾性率Ｋ（Ｔ）の関係の一例を示す図である。
【図２】異なる炭中温度Ｔで乾留したコークスケーキを用いた押出し負荷測定試験によって得られた、コークスケーキの見掛体積弾性率Ｋ（Ｔ）と、突起部またはえぐれ部を通過する際に最大となる炉壁側面荷重Ｆｗ（Ｔ）の基準値に対する乖離度Ｗ（Ｔ）との関係の一例を示す図である。
【図３】炉壁に突起部が存在する場合を想定したコークス押出し負荷測定試験装置と方法の概略を説明するための図である。
【図４】図３で示されるコークス押出し負荷測定試験装置を用いた押出し試験における測定結果の一例を示す図である。
【図５】炉壁にえぐれ部が存在する場合を想定したコークス押出し負荷測定試験装置と方法の概略を説明するための図である。
【符号の説明】
【００５４】
１    試験用のコークスケーキ
２、３    側面パネル
４    押出し側当て板
５    受け側当て板
６    突起
７    突起部テラス面
８    突起部斜面
９    えぐれ
１０    えぐれ部出側の平滑面（煉瓦面）
１１    えぐれ部斜面
ｈ    突起部厚み
ｄ    えぐれ部深さ
【図１】
2010100729.tif 000003
【図２】
2010100729.tif 000004
【図３】
2010100729.tif 000005
【図４】
2010100729.tif 000006
【図５】
2010100729.tif 000007